(57)【要約】  １，３−ブタジエン及びそれ以外の炭素数４の炭化水素を含む混合ガス中から、１，３−ブタジエンを選択的に分離・回収する従来より優れた分離材及び分離方法を提供する。  一般式（Ｉ）で表されるジカルボン酸化合物（Ｉ）（（Ｉ）は、下記参照）と；  ベリリウム等である金属のイオンと；  一般式（ＩＩ）：Ｌ−Ｚ−Ｌ（ＩＩ）（Ｌは、下記参照）で表されるジピリジル化合物（ＩＩ）；からなる金属錯体であって、ジピリジル化合物（ＩＩ）として異なる二種以上のジピリジル化合物（ＩＩ）を含むことを特徴とする金属錯体を１，３−ブタジエンの分離材として用いる。2015012067.tif 000010  Ｌは、下記のいずれかで表される。2015012067.tif 000011
2015012067.tif 000002
【特許請求の範囲】
【請求項１】
下記一般式（Ｉ）：
【化１】
2015012067.tif 000008
（式中、Ｘは炭素原子または窒素原子であり、Ｘが炭素原子の場合にＹは水素原子、置換基を有していてもよい炭素数１〜４のアルキル基、炭素数２〜４のアルケニル基、炭素数１〜４のアルコキシ基、ホルミル基、炭素数２〜４のアシロキシ基、ヒドロキシ基、炭素数２〜４のアルコキシカルボニル基、ニトロ基、シアノ基、アミノ基、炭素数１〜４のモノアルキルアミノ基、炭素数２〜４のジアルキルアミノ基、炭素数２〜４のアシルアミノ基、スルホ基、スルホネート基またはハロゲン原子のいずれかであり、Ｘが窒素原子の場合にＹは存在しない。Ｒ１、Ｒ２およびＲ３はそれぞれ独立に水素原子、置換基を有していてもよい炭素数１〜４のアルキル基またはハロゲン原子のいずれかである。）で表されるジカルボン酸化合物（Ｉ）と；
ベリリウム、マグネシウム、カルシウム、ストロンチウム、バリウム、チタン、バナジウム、クロム、マンガン、鉄、ルテニウム、コバルト、ロジウム、ニッケル、パラジウム、白金、銅、亜鉛、およびカドミウムからなる群より選択される少なくとも一種の金属のイオンと；
下記一般式（ＩＩ）：
Ｌ−Ｚ−Ｌ      （ＩＩ）
（式中、Ｌは
【化２】
2015012067.tif 000009
のいずれかで表され、Ｒ４、Ｒ５、Ｒ６およびＲ７はそれぞれ独立に水素原子、炭素数１〜４のアルキル基、またはハロゲン原子のいずれかであり、
Ｚは、−ＣＲ８Ｒ９−ＣＲ１０Ｒ１１−（式中、Ｒ８、Ｒ９、Ｒ１０およびＲ１１はそれぞれ独立に、水素原子、炭素数１〜４のアルキル基、ヒドロキシ基、またはハロゲン原子のいずれかである）、炭素数３〜４のアルキレン基、−ＣＨ＝ＣＨ−、−Ｃ≡Ｃ−、−Ｓ−Ｓ−、−Ｎ＝Ｎ−、−Ｏ−ＣＨ２−、−ＮＨ−ＣＨ２−または−ＮＨＣＯ−のいずれかである。）で表されるジピリジル化合物（ＩＩ）からなる金属錯体であって、
前記ジピリジル化合物（ＩＩ）として異なる二種以上のジピリジル化合物（ＩＩ）を含むことを特徴とする金属錯体。
【請求項２】
前記一般式（ＩＩ）におけるＺが−ＣＲ８Ｒ９−ＣＲ１０Ｒ１１−（式中、Ｒ８、Ｒ９、Ｒ１０およびＲ１１はそれぞれ独立に水素原子、炭素数１〜４のアルキル基、ヒドロキシ基、またはハロゲン原子のいずれかである）、炭素数３〜４のアルキレン基、−ＣＨ＝ＣＨ−、−Ｓ−Ｓ−、または−ＮＨＣＯ−のいずれかである請求項１に記載の金属錯体。
【請求項３】
前記ジピリジル化合物（ＩＩ）の組み合わせが、１，２−ジ（４−ピリジル）エチレンと１，２−ジ（４−ピリジル）エタン、１，２−ジ（４−ピリジル）エチレンと１，２−ジ（４−ピリジル）エチレングリコール、１，２−ジ（４−ピリジル）エチレンと４，４’−ジピリジルジスルフィド、または１，２−ジ（４−ピリジル）エチレンと１，３−ジ（４−ピリジル）プロパンのいずれかである、請求項１または２のいずれかに記載の金属錯体。
【請求項４】
前記ジカルボン酸化合物（Ｉ）が、イソフタル酸、５−メチルイソフタル酸および５−ニトロイソフタル酸からなる群より選択される少なくとも一種である請求項１〜３のいずれか一項に記載の金属錯体。
【請求項５】
前記金属イオンがコバルトイオン、ニッケルイオンおよび亜鉛イオンからなる群より選択される少なくとも一種である請求項１〜４のいずれか一項に記載の金属錯体。
【請求項６】
請求項１〜５のいずれか一項に記載の金属錯体を含む吸着材。
【請求項７】
前記吸着材が、二酸化炭素、水素ガス、一酸化炭素、酸素ガス、窒素ガス、炭素数１〜５の炭化水素、希ガス、硫化水素、アンモニア、硫黄酸化物、窒素酸化物、シロキサン、水蒸気または有機蒸気を吸着するための吸着材である請求項６に記載の吸着材。
【請求項８】
請求項１〜５のいずれか一項に記載の金属錯体を含む分離材。
【請求項９】
前記分離材が、１，３−ブタジエンおよび１，３−ブタジエン以外の炭素数４の炭化水素を含む混合ガスの中から、１，３−ブタジエンを選択的に分離するものである請求項８に記載の分離材。
【請求項１０】
前記１，３−ブタジエン以外の炭素数４の炭化水素が１−ブテン、イソブテン、ｔｒａｎｓ−２−ブテン、ｃｉｓ−２ブテン、イソブタン、およびｎ−ブタンからなる群より選択される少なくとも一種である請求項９に記載の分離材。
【請求項１１】
前記分離材が、二酸化炭素、水素ガス、一酸化炭素、酸素ガス、窒素ガス、炭素数１〜５の炭化水素、希ガス、硫化水素、アンモニア、硫黄酸化物、窒素酸化物、シロキサン、水蒸気または有機蒸気を分離するための分離材である請求項８に記載の分離材。
【請求項１２】
多孔質支持体と、前記多孔質支持体の表層部に付着した請求項８〜１１のいずれか一項に記載の分離材を含む分離膜。
【請求項１３】
高分子材料と、前記高分子材料に混練分散された請求項８〜１１のいずれか一項に記載の分離材を含む分離膜。
【請求項１４】
ベリリウム、マグネシウム、カルシウム、ストロンチウム、バリウム、チタン、バナジウム、クロム、マンガン、鉄、ルテニウム、コバルト、ロジウム、ニッケル、パラジウム、白金、銅、亜鉛、およびカドミウムからなる群より選択される少なくとも一種の金属の塩と、前記ジカルボン酸化合物（Ｉ）と、二種以上の前記ジピリジル化合物（ＩＩ）とを反応させて、金属錯体を析出させることを含む、請求項１に記載の金属錯体の製造方法であって、前記反応中に湿式摩砕を行うことを特徴とする、製造方法。
【請求項１５】
１，３−ブタジエンおよび１，３−ブタジエン以外の炭素数４の炭化水素を含む混合ガスを分離材と接触させ、１，３−ブタジエンを前記分離材に選択的に吸着させる吸着工程と、その後、前記分離材に吸着された１，３−ブタジエンを前記分離材から脱着させて、脱離してくる１，３−ブタジエンを捕集する再生工程とを含む、混合ガスから１，３−ブタジエンを分離する方法において、前記分離材が請求項８〜１０のいずれか一項に記載の分離材であることを特徴とする１，３−ブタジエンの分離方法。
【発明の詳細な説明】
【技術分野】
【０００１】
本発明は金属錯体、それからなる吸着材および分離材、ならびに１，３−ブタジエンの分離方法に関する。
【背景技術】
【０００２】
これまで、脱臭、排ガス処理などの分野で種々の吸着材が開発されている。活性炭はその代表例である。活性炭はその優れた吸着性能を利用して、空気浄化、脱硫、脱硝、有害物質除去など各種工業において広く使用されている。近年は半導体製造プロセスなどの用途に窒素ガスの需要が増大しており、かかる窒素を製造する方法として、分子ふるい炭を使用して圧力スイング吸着法や温度スイング吸着法により空気から窒素を製造する方法が使用されている。また、分子ふるい炭は、メタノール分解ガスからの水素精製など各種ガス分離精製にも応用されている。【０００３】
圧力スイング吸着法や温度スイング吸着法により混合ガスを分離する際には、一般に、分離吸着材として分子ふるい炭、ゼオライトなどを使用し、その平衡吸着量および／または吸着速度の差により分離を行っている。しかしながら、平衡吸着量の差によって混合ガスを分離する場合、これまでの吸着材では除去したいガスのみを選択的に吸着することができないため分離係数が小さくなり、装置の大型化は不可避であった。また、吸着速度の差によって混合ガスを分離する場合、ガスの種類によっては除去したいガスのみを吸着できるが、吸着と脱着を交互に行う必要があり、この場合も装置は依然として大型にならざるを得なかった。【０００４】
分離・回収の対象となる炭化水素ガスの一例として、１，３−ブタジエンが挙げられる。１，３−ブタジエンは、合成ゴム製造のための出発物質として、また、非常に多くの化合物の中間体としても有用な化合物である。１，３−ブタジエンは一般にナフサの熱分解やブテンの脱水素によって製造される。これらの製造方法では１，３−ブタジエンは混合ガスの一成分として得られる。したがって、この混合ガス中から、１，３−ブタジエンを選択的に分離・回収することが必要となる。混合ガス中の炭素数４の主成分としては、１，３−ブタジエン、イソブテン、１−ブテン、ｔｒａｎｓ−およびｃｉｓ−２−ブテン、ｎ−ブタン、イソブタンなどが挙げられる。これらは、炭素数が同じであり、沸点も近いため、工業的に採用されている蒸留法では分離が困難である。【０００５】
他の分離方法の一つとして抽出蒸留法が挙げられる。この方法はＤＭＦなどの極性溶媒を用いた吸収法であるため、極性溶媒中から１，３−ブタジエンを回収する際に、非常に多くのエネルギーを使用する。したがって、より省エネルギーで１，３−ブタジエンを分離・回収する方法として、吸着法による分離が望まれている。【０００６】
しかしながら、従来の多孔性材料（特許文献１）は目的とするガスの分離性能が低いため、多段階で分離する必要があり、分離装置の大型化が不可避であった。【０００７】
従来の多孔性材料より優れた分離性能を与える吸着材として、外部刺激により動的構造変化が生じる多孔性金属錯体が開発されている（非特許文献１および非特許文献２）。これらに記載された多孔性材料をガス吸着材として使用した場合、ある一定の圧力まではガスを吸着しないが、ある一定圧を越えるとガス吸着が始まるという特異な現象が観測されている。また、ガスの種類によって吸着開始圧が異なる現象が観測されている。【０００８】
この多孔性材料を、例えば圧力スイング吸着方式のガス分離装置における吸着材に応用した場合、非常に効率良いガス分離が可能となる。また、圧力のスイング幅を狭くすることができ、省エネルギーにも寄与する。さらに、ガス分離装置の小型化にも寄与し得るため、高純度ガスを製品として販売する際のコスト競争力を高めることができることは勿論、自社工場内部で高純度ガスを用いる場合であっても、高純度ガスを必要とする設備に要するコストを削減できるため、結局最終製品の製造コストを削減する効果を有する。【０００９】
しかしながら、さらなるコスト削減が求められているのが現状であり、これを達成するためには、吸着性能や分離性能のさらなる向上が求められている。【００１０】
各種イソフタル酸誘導体、亜鉛イオンおよび金属イオンに二座配位可能なジピリジル化合物からなる金属錯体［Ｚｎ（Ｒ−ｉｐ）（Ｌ）］（Ｒ＝Ｈ、ＣＨ３、ＮＯ２、Ｂｒ、Ｉ；Ｌ＝１，２−ジ（４−ピリジル）エチレン、１，２−ジ（４−ピリジル）エタン、４，４’−アゾピリジン）が開示されている（特許文献２、非特許文献３〜非特許文献６）。しかしながら、これらの開示には、二座配位可能なジピリジル化合物を複数種混合することが吸着性能および分離性能に与える効果について何ら言及されていない。【００１１】
複数の配位子を混合することで、吸着開始圧を変える検討として、亜鉛イオン、各種イソフタル酸誘導体および４、４’−ビピリジルからなる金属錯体に関して開示されている（特許文献３および非特許文献７）。しかしながら、これらの開示には、二座配位可能なジピリジル化合物を複数種混合することが吸着性能および分離性能に与える効果について何ら言及されていない。
【先行技術文献】
【特許文献】
【００１２】
【特許文献１】特開昭５１−４３７０２号公報
【特許文献２】特開２０１２−０３１１６１号公報
【特許文献３】特開２０１１−０６８６３１号公報
【非特許文献】
【００１３】
【非特許文献１】植村一広、北川進、未来材料、第２巻、４４〜５１頁（２００２年）
【非特許文献２】松田亮太郎、北川進、ペトロテック、第２６巻、９７〜１０４頁（２００３年）
【非特許文献３】Ｓａｔｏｓｈｉ  Ｈｏｒｉｋｅ，  Ｋｅｉｓｕｋｅ  Ｋｉｓｈｉｄａ，  Ｙｏｓｈｉｈｉｒｏ  Ｗａｔａｎａｂｅ，  Ｙａｓｕｔａｋａ  Ｉｎｕｂｕｓｈｉ，  Ｄａｉｋｉ  Ｕｍｅｙａｍａ，  Ｍａｓａｙｕｋｉ  Ｓｕｇｉｍｏｔｏ，  Ｔｏｍｏｈｉｒｏ  Ｆｕｋｕｓｈｉｍａ，  Ｍｕｎｅｈｉｒｏ  Ｉｎｕｋａｉ，  ａｎｄ  Ｓｕｓｕｍｕ  Ｋｉｔａｇａｗａ、Ｊｏｕｒｎａｌ  ｏｆ  Ａｍｅｒｉｃａｎ  Ｃｈｅｍｉｃａｌ  Ｓｏｃｉｅｔｙ、第１３４巻、９８５２〜９８５５頁（２０１２年）
【非特許文献４】Ｌｕ−Ｆａｎｇ  Ｍａ，  Ｘｉｕ−Ｑｉｎ  Ｌｉ，  Ｑｉｎｇ−Ｌｅｉ  Ｍｅｎｇ，  Ｌｉ−Ｙａ  Ｗａｎｇ，  Ｍｉａｏ  Ｄｕ，  ａｎｄ  Ｈｏｎｇ−Ｗｅｉ  Ｈｏｕ、Ｃｒｙｓｔａｌ  Ｇｒｏｗｔｈ  ａｎｄ  Ｄｅｓｉｇｎ、第１１巻、１７５〜１８４頁（２０１１年）
【非特許文献５】Ｓｕｓａｎ  Ａ．  Ｂｏｕｒｎｅ，  Ｊｉａｎｊｉａｎｇ  Ｌｕ，  Ｂｒｉａｎ  Ｍｏｕｌｔｏｎ，  ａｎｄ  Ｍｉｃｈａｅｌ  Ｊ．  Ｚａｗｏｒｏｔｋｏ、Ｃｈｅｍｉｃａｌ  Ｃｏｍｍｕｎｉｃａｔｉｏｎｓ、８６１〜８６２頁（２００１年）
【非特許文献６】Ｌｕ−Ｆａｎｇ  Ｍａ，  Ｌｉ−Ｙａ  Ｗａｎｇ，  Ｊｉａｎｇ−Ｌｉａｎｇ  Ｈｕ，  Ｙａｏ−Ｙｕ  Ｗａｎｇ，  ａｎｄ  Ｇｕｏ−Ｐｉｎｇ  Ｙａｎｇ、Ｃｒｙｓｔａｌ  Ｇｒｏｗｔｈ  ａｎｄ  Ｄｅｓｉｇｎ、第９巻、５３３４〜５３４２頁（２００９年）
【非特許文献７】Ｓａｔｏｓｈｉ  Ｈｏｒｉｋｅ，  Ｙａｓｕｔａｋａ  Ｉｎｕｂｕｓｈｉ，  Ｔａｋａｓｈｉ  Ｈｏｒｉ，  Ｔｏｍｏｈｉｒｏ  Ｆｕｋｕｓｈｉｍａ，  ａｎｄ  Ｓｕｓｕｍｕ  Ｋｉｔａｇａｗａ、Ｃｈｅｍｉｃａｌ  Ｓｃｉｅｎｃｅ、第３巻、１１６〜１２０頁（２０１２年）
【発明の概要】
【発明が解決しようとする課題】
【００１４】
本発明の目的は、従来よりも有効吸着量が大きいガス吸着材、または従来よりも混合ガスの分離性能が優れるガス分離材として利用することができる金属錯体、特に１，３−ブタジエンおよび１，３−ブタジエン以外の炭素数４の炭化水素（例えばブタン、ブテン）を含む混合ガス中から、１，３−ブタジエンを選択的に分離・回収することができる、従来よりも優れた分離材および分離方法を提供することにある。
【課題を解決するための手段】
【００１５】
本発明者らは鋭意検討した結果、金属イオン、ジカルボン酸化合物（Ｉ）および二座配位可能な有機配位子（ＩＩ）からなる金属錯体であって、当該有機配位子（ＩＩ）が２種類以上のジピリジル化合物（ＩＩ）から構成される場合に、上記目的を達成できることを見出し、本発明に至った。すなわち、本発明は以下の［１］〜［１５］に関する。【００１６】
［１］
下記一般式（Ｉ）：
【化１】
2015012067.tif 000003
（式中、Ｘは炭素原子または窒素原子であり、Ｘが炭素原子の場合にＹは水素原子、置換基を有していてもよい炭素数１〜４のアルキル基、炭素数２〜４のアルケニル基、炭素数１〜４のアルコキシ基、ホルミル基、炭素数２〜４のアシロキシ基、ヒドロキシ基、炭素数２〜４のアルコキシカルボニル基、ニトロ基、シアノ基、アミノ基、炭素数１〜４のモノアルキルアミノ基、炭素数２〜４のジアルキルアミノ基、炭素数２〜４のアシルアミノ基、スルホ基、スルホネート基またはハロゲン原子のいずれかであり、Ｘが窒素原子の場合にＹは存在しない。Ｒ１、Ｒ２およびＲ３はそれぞれ独立に水素原子、置換基を有していてもよい炭素数１〜４のアルキル基またはハロゲン原子のいずれかである。）で表されるジカルボン酸化合物（Ｉ）と；
ベリリウム、マグネシウム、カルシウム、ストロンチウム、バリウム、チタン、バナジウム、クロム、マンガン、鉄、ルテニウム、コバルト、ロジウム、ニッケル、パラジウム、白金、銅、亜鉛、およびカドミウムからなる群より選択される少なくとも一種の金属のイオンと；
下記一般式（ＩＩ）：
Ｌ−Ｚ−Ｌ      （ＩＩ）
（式中、Ｌは
【化２】
2015012067.tif 000004
のいずれかで表され、Ｒ４、Ｒ５、Ｒ６およびＲ７はそれぞれ独立に水素原子、炭素数１〜４のアルキル基、またはハロゲン原子のいずれかであり、
Ｚは、−ＣＲ８Ｒ９−ＣＲ１０Ｒ１１−（式中、Ｒ８、Ｒ９、Ｒ１０およびＲ１１はそれぞれ独立に、水素原子、炭素数１〜４のアルキル基、ヒドロキシ基、またはハロゲン原子のいずれかである）、炭素数３〜４のアルキレン基、−ＣＨ＝ＣＨ−、−Ｃ≡Ｃ−、−Ｓ−Ｓ−、−Ｎ＝Ｎ−、−Ｏ−ＣＨ２−、−ＮＨ−ＣＨ２−または−ＮＨＣＯ−のいずれかである。）で表されるジピリジル化合物（ＩＩ）からなる金属錯体であって、
前記ジピリジル化合物（ＩＩ）として異なる二種以上のジピリジル化合物（ＩＩ）を含むことを特徴とする金属錯体。
［２］
前記一般式（ＩＩ）におけるＺが−ＣＲ８Ｒ９−ＣＲ１０Ｒ１１−（式中、Ｒ８、Ｒ９、Ｒ１０およびＲ１１はそれぞれ独立に水素原子、炭素数１〜４のアルキル基、ヒドロキシ基、またはハロゲン原子のいずれかである）、炭素数３〜４のアルキレン基、−ＣＨ＝ＣＨ−、−Ｓ−Ｓ−、または−ＮＨＣＯ−のいずれかである［１］に記載の金属錯体。
［３］
前記ジピリジル化合物（ＩＩ）の組み合わせが、１，２−ジ（４−ピリジル）エチレンと１，２−ジ（４−ピリジル）エタン、１，２−ジ（４−ピリジル）エチレンと１，２−ジ（４−ピリジル）エチレングリコール、１，２−ジ（４−ピリジル）エチレンと４，４’−ジピリジルジスルフィド、または１，２−ジ（４−ピリジル）エチレンと１，３−ジ（４−ピリジル）プロパンのいずれかである、［１］または［２］のいずれかに記載の金属錯体。
［４］
前記ジカルボン酸化合物（Ｉ）が、イソフタル酸、５−メチルイソフタル酸および５−ニトロイソフタル酸からなる群より選択される少なくとも一種である［１］〜［３］のいずれかに記載の金属錯体。
［５］
前記金属イオンがコバルトイオン、ニッケルイオンおよび亜鉛イオンからなる群より選択される少なくとも一種である［１］〜［４］のいずれかに記載の金属錯体。
［６］
［１］〜［５］のいずれかに記載の金属錯体を含む吸着材。
［７］
前記吸着材が、二酸化炭素、水素ガス、一酸化炭素、酸素ガス、窒素ガス、炭素数１〜５の炭化水素、希ガス、硫化水素、アンモニア、硫黄酸化物、窒素酸化物、シロキサン、水蒸気または有機蒸気を吸着するための吸着材である［６］に記載の吸着材。
［８］
［１］〜［５］のいずれかに記載の金属錯体を含む分離材。
［９］
前記分離材が、１，３−ブタジエンおよび１，３−ブタジエン以外の炭素数４の炭化水素を含む混合ガスの中から、１，３−ブタジエンを選択的に分離するものである［８］に記載の分離材。
［１０］
前記１，３−ブタジエン以外の炭素数４の炭化水素が１−ブテン、イソブテン、ｔｒａｎｓ−２−ブテン、ｃｉｓ−２ブテン、イソブタン、およびｎ−ブタンからなる群より選択される少なくとも一種である［９］に記載の分離材。
［１１］
前記分離材が、二酸化炭素、水素ガス、一酸化炭素、酸素ガス、窒素ガス、炭素数１〜５の炭化水素、希ガス、硫化水素、アンモニア、硫黄酸化物、窒素酸化物、シロキサン、水蒸気または有機蒸気を分離するための分離材である［８］に記載の分離材。
［１２］
多孔質支持体と、前記多孔質支持体の表層部に付着した［８］〜［１１］のいずれかに記載の分離材を含む分離膜。
［１３］
高分子材料と、前記高分子材料に混練分散された［８］〜［１１］のいずれかに記載の分離材を含む分離膜。
［１４］
ベリリウム、マグネシウム、カルシウム、ストロンチウム、バリウム、チタン、バナジウム、クロム、マンガン、鉄、ルテニウム、コバルト、ロジウム、ニッケル、パラジウム、白金、銅、亜鉛、およびカドミウムからなる群より選択される少なくとも一種の金属の塩と、前記ジカルボン酸化合物（Ｉ）と、二種以上の前記ジピリジル化合物（ＩＩ）とを反応させて、金属錯体を析出させることを含む、［１］に記載の金属錯体の製造方法であって、前記反応中に湿式摩砕を行うことを特徴とする、製造方法。
［１５］
１，３−ブタジエンおよび１，３−ブタジエン以外の炭素数４の炭化水素を含む混合ガスを分離材と接触させ、１，３−ブタジエンを前記分離材に選択的に吸着させる吸着工程と、その後、前記分離材に吸着された１，３−ブタジエンを前記分離材から脱着させて、脱離してくる１，３−ブタジエンを捕集する再生工程とを含む、混合ガスから１，３−ブタジエンを分離する方法において、前記分離材が［８］〜［１０］のいずれか一項に記載の分離材であることを特徴とする１，３−ブタジエンの分離方法。
【発明の効果】
【００１７】
本発明により、１，３−ブタジエンを含む混合ガスから従来よりも高い分離性能で１，３−ブタジエンを分離・回収することができる。【００１８】
なお、上述の記載は、本発明の全ての実施態様および本発明に関する全ての利点を開示したものと見なしてはならない。
【図面の簡単な説明】
【００１９】
【図１】擬ダイヤモンド骨格の構造を示す模式図である。
【図２】擬ダイヤモンド骨格が三重に相互貫入した三次元構造の模式図である。
【図３】圧力スイング吸着法により混合ガスから１，３−ブタジエンを回収する装置の模式図である。
【図４】１，３−ブタジエンに対する、実施例１〜３、比較例１の金属錯体の２５℃における吸着等温線である。
【図５】１，３−ブタジエンに対する、実施例４〜６、比較例３の金属錯体の２５℃における吸着等温線である。
【図６】１，３−ブタジエンに対する、実施例７〜１０、比較例２の金属錯体の２５℃における吸着等温線である。
【図７】実施例２の金属錯体の２５℃における１，３−ブタジエン、ｔｒａｎｓ−２−ブテン、１−ブテンの吸脱着等温線である。
【図８】比較例４の分離材であるゼオライトの２５℃における１，３−ブタジエン、ｔｒａｎｓ−２−ブテン、１−ブテンの吸脱着等温線である。
【図９】実施例５の金属錯体の２５℃における１，３−ブタジエン、イソブテン、イソブタンの吸脱着等温線である。
【図１０】比較例５の分離材であるゼオライトの２５℃における１，３−ブタジエン、イソブテン、イソブタンの吸脱着等温線である。
【図１１】実施例４の金属錯体の０℃および４０℃における１，３−ブタジエンの吸脱着等温線である。
【図１２】比較例４の分離材であるゼオライトの０℃および４０℃における１，３−ブタジエンの吸脱着等温線である。
【発明を実施するための形態】
【００２０】
＜金属錯体＞
本発明の金属錯体は、ジカルボン酸化合物（Ｉ）と、特定の金属イオンと、該金属イオンに二座配位可能な有機配位子（ＩＩ）とからなり、有機配位子（ＩＩ）が異なる二種類以上のジピリジル化合物（ＩＩ）であることを特徴とする。
【００２１】
本発明の金属錯体は特定の物質を一定の条件（圧力、温度）下で選択的に吸着および／または脱着することができるため、吸着材、分離材などとして用いることが可能である。
【００２２】
本発明の金属錯体を含む吸着材は、例えば二酸化炭素、水素ガス、一酸化炭素、酸素ガス、窒素ガス、炭素数１〜５の炭化水素、希ガス、硫化水素、アンモニア、硫黄酸化物、窒素酸化物、シロキサン、水蒸気または有機蒸気を吸着するために使用することができる。
【００２３】
本発明の金属錯体を含む分離材は、例えば１，３−ブタジエンおよび１，３−ブタジエン以外の炭素数４の炭化水素を含む混合ガスの中から、１，３−ブタジエンを選択的に分離するために使用することができる。１，３−ブタジエン以外の炭素数４の炭化水素は、１−ブテン、イソブテン、ｔｒａｎｓ−２−ブテン、ｃｉｓ−２ブテン、イソブタン、およびｎ−ブタンからなる群より選ばれる少なくとも一種であることができる。また、本発明の金属錯体を含む分離材を、二酸化炭素、水素ガス、一酸化炭素、酸素ガス、窒素ガス、炭素数１〜５の炭化水素、希ガス、硫化水素、アンモニア、硫黄酸化物、窒素酸化物、シロキサン、水蒸気または有機蒸気を分離するために使用することもできる。
【００２４】
本発明の金属錯体は、ジカルボン酸化合物（Ｉ）と、ベリリウム、マグネシウム、カルシウム、ストロンチウム、バリウム、チタン、バナジウム、クロム、マンガン、鉄、ルテニウム、コバルト、ロジウム、ニッケル、パラジウム、白金、銅、亜鉛、およびカドミウムからなる群より選択される少なくとも一種の金属の塩と、該金属のイオンに二座配位可能な二種以上のジピリジル化合物（ＩＩ）とを、溶媒中で数分から数日間反応させ、結晶を析出させて製造することができる。
【００２５】
＜ジカルボン酸化合物（Ｉ）＞
本発明に用いられるジカルボン酸化合物（Ｉ）は下記一般式（Ｉ）：
【化３】
2015012067.tif 000005
（式中、Ｘは炭素原子または窒素原子であり、Ｘが炭素原子の場合にＹは水素原子、置換基を有していてもよい炭素数１〜４のアルキル基、炭素数２〜４のアルケニル基、炭素数１〜４のアルコキシ基、ホルミル基、炭素数２〜４のアシロキシ基、ヒドロキシ基、炭素数２〜４のアルコキシカルボニル基、ニトロ基、シアノ基、アミノ基、炭素数１〜４のモノアルキルアミノ基、炭素数２〜４のジアルキルアミノ基、炭素数２〜４のアシルアミノ基、スルホ基、スルホネート基またはハロゲン原子のいずれかであり、Ｘが窒素原子の場合にＹは存在しない。Ｒ１、Ｒ２およびＲ３はそれぞれ独立に水素原子、置換基を有していてもよい炭素数１〜４のアルキル基またはハロゲン原子のいずれかである。）で表される。
【００２６】
一般式（Ｉ）のＸは炭素原子または窒素原子である。Ｘが窒素原子の場合、Ｙは存在しない。
【００２７】
Ｘが炭素原子の場合、Ｙは水素原子、置換基を有していてもよい炭素数１〜４のアルキル基、炭素数２〜４のアルケニル基、炭素数１〜４のアルコキシ基、ホルミル基、炭素数２〜４のアシロキシ基、ヒドロキシ基、炭素数２〜４のアルコキシカルボニル基、ニトロ基、シアノ基、アミノ基、炭素数１〜４のモノアルキルアミノ基、炭素数２〜４のジアルキルアミノ基、炭素数２〜４のアシルアミノ基、スルホ基（−ＳＯ３Ｈ）、スルホネート基（−ＳＯ３Ｎａなど）またはハロゲン原子のいずれかである。
【００２８】
炭素数１〜４のアルキル基の例としてはメチル基、エチル基、ｎ−プロピル基、イソプロピル基、ｎ−ブチル基、イソブチル基、ｔｅｒｔ−ブチル基などの直鎖または分岐を有するアルキル基が挙げられる。
【００２９】
該アルキル基が有していてもよい置換基の例としては、アルコキシ基（メトキシ基、エトキシ基、ｎ−プロポキシ基、イソプロポキシ基、ｎ−ブトキシ基、イソブトキシ基、ｔｅｒｔ−ブトキシ基など）、アミノ基、モノアルキルアミノ基（メチルアミノ基など）、ジアルキルアミノ基（ジメチルアミノ基など）、ホルミル基、エポキシ基、アシロキシ基（アセトキシ基、ｎ−プロパノイルオキシ基、ｎ−ブタノイルオキシ基、ピバロイルオキシ基、ベンゾイルオキシ基など）、アルコキシカルボニル基（メトキシカルボニル基、エトキシカルボニル基、ｎ−ブトキシカルボニル基など）、カルボン酸無水物基（−ＣＯ−Ｏ−ＣＯ−Ｒ基）（Ｒは炭素数１〜４のアルキル基である）などが挙げられる。アルキル基が置換基を有する場合、置換基の数は１〜３個が好ましく、１個がより好ましい。
【００３０】
炭素数２〜４のアルケニル基の例としてはビニル基、アリル基、１−プロペニル基、ブテニル基が挙げられる。
【００３１】
炭素数１〜４のアルコキシ基の例としてはメトキシ基、エトキシ基、ｎ−プロポキシ基、イソプロポキシ基、ｎ−ブトキシ基、イソブトキシ基、ｔｅｒｔ−ブトキシ基が挙げられる。
【００３２】
炭素数２〜４のアシロキシ基の例としては、アセトキシ基、ｎ−プロパノイルオキシ基、ｎ−ブタノイルオキシ基、ピバロイルオキシ基、ベンゾイルオキシ基が挙げられる。
【００３３】
炭素数２〜４のアルコキシカルボニル基の例としては、メトキシカルボニル基、エトキシカルボニル基、ｎ−ブトキシカルボニル基が挙げられる。
【００３４】
炭素数１〜４のモノアルキルアミノ基の例としてはメチルアミノ基が挙げられる。炭素数２〜４のジアルキルアミノ基の例としては、ジメチルアミノ基が挙げられる。炭素数２〜４のアシルアミノ基の例としては、アセチルアミノ基が挙げられる。
【００３５】
ハロゲン原子としてはフッ素、塩素、臭素、ヨウ素が挙げられる。
【００３６】
スルホネート基の例としては、リチウムスルホネート基、ナトリウムスルホネート基、カリウムスルホネート基が挙げられる。
【００３７】
一般式（Ｉ）におけるＲ１、Ｒ２およびＲ３はそれぞれ独立に水素原子、置換基を有していてもよい炭素数１〜４のアルキル基またはハロゲン原子のいずれかである。Ｒ１、Ｒ２およびＲ３は同一でも、異なっていてもよい。
【００３８】
Ｒ１、Ｒ２およびＲ３の炭素数１〜４のアルキル基の例としてはメチル基、エチル基、ｎ−プロピル基、イソプロピル基、ｎ−ブチル基、イソブチル基、ｔｅｒｔ−ブチル基などの直鎖または分岐を有するアルキル基が挙げられる。
【００３９】
該アルキル基が有していてもよい置換基の例としては、アルコキシ基（メトキシ基、エトキシ基、ｎ−プロポキシ基、イソプロポキシ基、ｎ−ブトキシ基、イソブトキシ基、ｔｅｒｔ−ブトキシ基など）、アミノ基、モノアルキルアミノ基（メチルアミノ基など）、ジアルキルアミノ基（ジメチルアミノ基など）、ホルミル基、エポキシ基、アシロキシ基（アセトキシ基、ｎ−プロパノイルオキシ基、ｎ−ブタノイルオキシ基、ピバロイルオキシ基、ベンゾイルオキシ基など）、アルコキシカルボニル基（メトキシカルボニル基、エトキシカルボニル基、ｎ−ブトキシカルボニル基など）、カルボン酸無水物基（−ＣＯ−Ｏ−ＣＯ−Ｒ基）（Ｒは炭素数１〜４のアルキル基である）などが挙げられる。アルキル基が置換基を有する場合、置換基の数は１〜３個が好ましく、１個がより好ましい。
【００４０】
ハロゲン原子としてはフッ素、塩素、臭素、ヨウ素が挙げられる。
【００４１】
Ｘが窒素原子の場合、ジカルボン酸化合物（Ｉ）としては３，５−ピリジンジカルボン酸が挙げられる。
【００４２】
擬ダイヤモンド構造のとりやすさの観点から、Ｒ１、Ｒ２、およびＲ３はそれぞれ独立に水素原子、炭素数１〜４のアルキル基またはハロゲン原子であることが好ましい。Ｘが炭素原子の場合、Ｙは水素原子、置換基を有していてもよい炭素数１〜４のアルキル基、炭素数１〜４のアルコキシ基、ニトロ基、またはスルホネート基であることが好ましい。置換基を有していてもよい炭素数１〜４のアルキル基はメチル基、およびｔｅｒｔ−ブチル基が好ましい。炭素数１〜４のアルコキシ基はメトキシ基が好ましい。
【００４３】
ジカルボン酸化合物（Ｉ）としては、Ｒ１、Ｒ２、およびＲ３が水素原子であり、Ｘが炭素原子であって、Ｙが、水素原子、メチル基、ｔｅｒｔ−ブチル基、メトキシ基、ニトロ基、またはスルホネート基のいずれかであるジカルボン酸が好ましい。具体的にはイソフタル酸、５−メチルイソフタル酸、５−ｔｅｒｔ−ブチルイソフタル酸、５−メトキシイソフタル酸、５−ニトロイソフタル酸、５−スルホイソフタル酸ナトリウム、および５−スルホイソフタル酸リチウムが好ましく、イソフタル酸、５−メチルイソフタル酸、および５−ニトロイソフタル酸がより好ましく、分離材の観点から、５−ニトロイソフタル酸が最も好ましい。用いるイソフタル酸は２種以上であってもよい。
【００４４】
＜金属イオン＞
本発明の分離材に用いられる金属錯体を構成する金属イオンはベリリウム、マグネシウム、カルシウム、ストロンチウム、バリウム、チタン、バナジウム、クロム、マンガン、鉄、ルテニウム、コバルト、ロジウム、ニッケル、パラジウム、白金、銅、亜鉛、およびカドミウムからなる群より選択される少なくとも一種の金属のイオンである。これらの中でも錯体形成の観点からコバルトイオン、ニッケルイオンおよび亜鉛イオンが好ましく、亜鉛イオンがより好ましい。
【００４５】
本発明の金属錯体を製造する際には前記金属の塩、水酸化物または酸化物を金属原料として用いることができる。金属原料としては単一の金属原料を使用することが好ましいが、２種以上の金属原料を混合して用いてもよい。これらの金属塩としては、酢酸塩、ギ酸塩などの有機酸塩、塩酸塩、臭化水素酸塩、硫酸塩、硝酸塩、炭酸塩などの無機酸塩を使用することができる。これらの中でも、反応に伴う複生成物の観点から、水酸化物および酸化物が好ましく、酸化物がより好ましい。
【００４６】
＜ジピリジル化合物（ＩＩ）＞
本発明に用いられるジピリジル化合物（ＩＩ）は金属イオンに二座配位可能な有機配位子であり、下記一般式（ＩＩ）で表される。
Ｌ−Ｚ−Ｌ      （ＩＩ）
（式中、Ｌは
【化４】
2015012067.tif 000006
のいずれかで表され、Ｒ４、Ｒ５、Ｒ６およびＲ７はそれぞれ独立に水素原子、炭素数１〜４のアルキル基、またはハロゲン原子のいずれかであり、
Ｚは、−ＣＲ８Ｒ９−ＣＲ１０Ｒ１１−（式中、Ｒ８、Ｒ９、Ｒ１０およびＲ１１はそれぞれ独立に、水素原子、炭素数１〜４のアルキル基、ヒドロキシ基、またはハロゲン原子のいずれかである）、炭素数３〜４のアルキレン基、−ＣＨ＝ＣＨ−、−Ｃ≡Ｃ−、−Ｓ−Ｓ−、−Ｎ＝Ｎ−、−Ｏ−ＣＨ２−、−ＮＨ−ＣＨ２−または−ＮＨＣＯ−のいずれかである。）
【００４７】
Ｌを構成するＲ４、Ｒ５、Ｒ６およびＲ７はそれぞれ独立に水素原子、炭素数１〜４のアルキル基、またはハロゲン原子のいずれかである。炭素数１〜４のアルキル基およびハロゲン原子の例としては、ジカルボン酸化合物（Ｉ）について説明したものが挙げられる。Ｒ４、Ｒ５、Ｒ６およびＲ７は水素原子または炭素数１〜４のアルキル基であることがガス吸着量の面で好ましく、Ｒ４、Ｒ５、Ｒ６およびＲ７のすべてが水素原子であることがより好ましい。
【００４８】
Ｚは、−ＣＲ８Ｒ９−ＣＲ１０Ｒ１１−（式中、Ｒ８、Ｒ９、Ｒ１０およびＲ１１はそれぞれ独立に水素原子、炭素数１〜４のアルキル基、ヒドロキシ基、またはハロゲン原子のいずれかである）、炭素数３〜４のアルキレン基、−ＣＨ＝ＣＨ−、−Ｃ≡Ｃ−、−Ｓ−Ｓ−、−Ｎ＝Ｎ−、−Ｏ−ＣＨ２−、−ＮＨ−ＣＨ２−または−ＮＨＣＯ−のいずれかである。炭素数１〜４のアルキル基およびハロゲン原子の例としては、ジカルボン酸化合物（Ｉ）について説明したものが挙げられる。炭素数３〜４のアルキレン基の例としては１，３−プロピレン基、１，４−ブチレン基、２−メチル−１，３−プロピレン基等が挙げられる。
【００４９】
Ｚは擬ダイヤモンド構造のとりやすさの観点から−ＣＲ８Ｒ９−ＣＲ１０Ｒ１１−（式中、Ｒ８、Ｒ９、Ｒ１０およびＲ１１はそれぞれ独立に水素原子、炭素数１〜４のアルキル基、ヒドロキシ基、またはハロゲン原子のいずれかである）、炭素数３〜４のアルキレン基、−ＣＨ＝ＣＨ−、−Ｓ−Ｓ−、または−ＮＨＣＯ−のいずれかであることが好ましい。特に、−ＣＲ８Ｒ９−ＣＲ１０Ｒ１１−（式中、Ｒ８、Ｒ９、Ｒ１０およびＲ１１のすべてが水素原子）、−ＣＲ８Ｒ９−ＣＲ１０Ｒ１１−（式中、Ｒ８およびＲ１０が水素原子、Ｒ９およびＲ１１がヒドロキシ基）、１，３−プロピレン基、−ＣＨ＝ＣＨ−、−Ｓ−Ｓ−および−ＮＨＣＯ−がより好ましい。
【００５０】
ジピリジル化合物（ＩＩ）としては擬ダイヤモンド構造のとりやすさの観点から１，２−ジ（４−ピリジル）エチレン、１，２−ジ（４−ピリジル）エタン、１，２−ジ（４−ピリジル）エチレングリコール、１，３−ジ（４−ピリジル）プロパン、４、４’−ジピリジルジスルフィド、およびＮ−（４−ピリジル）イソニコチアミドが好ましい。
【００５１】
本発明はジピリジル化合物（ＩＩ）を二種以上組み合わせて金属錯体を構成することに特徴がある。ジピリジル化合物（ＩＩ）を二種以上組み合わせることにより、一種類のジピリジル化合物（ＩＩ）から構成された金属錯体と比べて、１，３−ブタジエン吸着開始圧が下がるため、１，３−ブタジエンの回収率が上がるという効果がある。
【００５２】
ジピリジル化合物（ＩＩ）の組み合わせとしては、１，２−ジ（４−ピリジル）エチレンと１，２−ジ（４−ピリジル）エタン、１，２−ジ（４−ピリジル）エチレンと１，２−ジ（４−ピリジル）エチレングリコール、１，２−ジ（４−ピリジル）エチレンと４，４’−ジピリジルジスルフィド、１，２−ジ（４−ピリジル）エチレンとＮ−（４−ピリジル）イソニコチアミド、および１，２−ジ（４−ピリジル）エチレンと１，３−ジ（４−ピリジル）プロパンが好ましい。さらに、吸着性能の観点から、１，２−ジ（４−ピリジル）エチレンと１，２−ジ（４−ピリジル）エタン、１，２−ジ（４−ピリジル）エチレンと１，２−ジ（４−ピリジル）エチレングリコール、１，２−ジ（４−ピリジル）エチレンと４，４’−ジピリジルジスルフィド、および１，２−ジ（４−ピリジル）エチレンと１，３−ジ（４−ピリジル）プロパンの組み合わせがより好ましい。１，２−ジ（４−ピリジル）エチレンと１，２−ジ（４−ピリジル）エタンの組み合わせがさらにより好ましい。
【００５３】
１，２−ジ（４−ピリジル）エチレンと１，２−ジ（４−ピリジル）エタンの比率は、ジピリジル化合物（ＩＩ）の合計量（モル数）に対して１，２−ジ（４−ピリジル）エタンの割合が５〜９０ｍｏｌ％であることが好ましい。より好ましくは、４０〜８０ｍｏｌ％である。
【００５４】
１，２−ジ（４−ピリジル）エチレンと１，２−ジ（４−ピリジル）エチレングリコールの比率は、ジピリジル化合物（ＩＩ）の合計量（モル数）に対して１，２−ジ（４−ピリジル）エチレングリコールの割合が５〜４０ｍｏｌ％であることが好ましい。より好ましくは、１０〜３０ｍｏｌ％である。
【００５５】
１，２−ジ（４−ピリジル）エチレンと４，４’−ジピリジルジスルフィドの比率は、ジピリジル化合物（ＩＩ）の合計量（モル数）に対して４，４’−ジピリジルジスルフィドの割合が５〜４０ｍｏｌ％であることが好ましい。吸着性能の観点から、より好ましくは１０〜３０ｍｏｌ％である。
【００５６】
１，２−ジ（４−ピリジル）エチレンと１，３−ジ（４−ピリジル）プロパンの比率は、ジピリジル化合物（ＩＩ）の合計量（モル数）に対して１，３−ジ（４−ピリジル）プロパンの割合が５〜４０ｍｏｌ％であることが好ましい。吸着性能の観点から、より好ましくは１０〜３０ｍｏｌ％である。
【００５７】
＜金属錯体の製造方法＞
本発明の金属錯体は、ジカルボン酸化合物（Ｉ）と、ベリリウム、マグネシウム、カルシウム、ストロンチウム、バリウム、チタン、バナジウム、クロム、マンガン、鉄、ルテニウム、コバルト、ロジウム、ニッケル、パラジウム、白金、銅、亜鉛、およびカドミウムからなる群より選択される少なくとも一種の金属の塩と、該金属のイオンに二座配位可能な二種以上のジピリジル化合物（ＩＩ）とを、常圧下、溶媒中で数分から数日間反応させ、結晶を析出させて製造することができる。例えば、前記金属塩の水溶液または水を含む有機溶媒溶液と、ジカルボン酸化合物（Ｉ）および二種以上のジピリジル化合物（ＩＩ）を含有する有機溶媒溶液とを、常圧下で混合して反応させることにより本発明の金属錯体を得ることができる。
【００５８】
製造方法の一例として、湿式摩砕機を用いた方法がある。装置に、ジカルボン酸化合物（Ｉ）と、金属塩、二種以上のジピリジル化合物（ＩＩ）、溶媒、および摩砕用ボールを投入し、摩砕操作を行いながら、反応を行うことができる。
【００５９】
前記反応においては、原料を湿式摩砕機中で反応させ、結晶として析出してくる生成物の金属錯体を摩砕しつつ反応を完了させることが好ましい。
【００６０】
湿式摩砕に用いる装置としてはボールミル、ロッドミル等の粉砕機およびニーダー等の混練機が挙げられる。摩砕機を用いることで、従来の水熱合成法等に比べて、粒子径の小さな金属錯体が得られるため、吸着速度の観点から有利である。また、合成時間も数分〜数時間程度で合成が完了するため、製造時間を大幅に短縮することができる。
【００６１】
金属錯体を製造するときのジカルボン酸化合物（Ｉ）とジピリジル化合物（ＩＩ）との混合比率は、ジカルボン酸化合物（Ｉ）：ジピリジル化合物（ＩＩ）＝１：５〜８：１のモル比の範囲内が好ましく、１：３〜６：１のモル比の範囲内がより好ましい。これ以外の範囲で反応を行っても目的とする金属錯体は得られるが、収率が低下し、副反応も増えるために好ましくない。なお、前記ジピリジル化合物（ＩＩ）の比率は二種以上のジピリジル化合物（ＩＩ）の合計量に対するものであり、以下も同様である。
【００６２】
金属錯体を製造するときの金属塩とジピリジル化合物（ＩＩ）の混合比率は、金属塩：ジピリジル化合物（ＩＩ）＝３：１〜１：３のモル比の範囲内が好ましく、２：１〜１：２のモル比の範囲内がより好ましい。これ以外の範囲では目的とする金属錯体の収率が低下し、また、未反応の原料が残留して得られた金属錯体の精製が困難になることがある。
【００６３】
金属錯体を製造するための溶液におけるジカルボン酸化合物（Ｉ）のモル濃度は、０．００５〜５．０ｍｏｌ／Ｌが好ましく、０．０１〜２．０ｍｏｌ／Ｌがより好ましい。これより低い濃度で反応を行っても目的とする金属錯体は得られるが、収率が低下するため好ましくない。また、これより高い濃度では溶解性が低下し、反応が円滑に進行しないことがある。
【００６４】
金属錯体を製造するための溶液における金属塩のモル濃度は、０．００５〜５．０ｍｏｌ／Ｌが好ましく、０．０１〜２．０ｍｏｌ／Ｌがより好ましい。これより低い濃度で反応を行っても目的とする金属錯体は得られるが、収率が低下するため好ましくない。また、これより高い濃度では未反応の金属塩が残留し、得られた金属錯体の精製が困難になることがある。
【００６５】
金属錯体を製造するための溶液におけるジピリジル化合物（ＩＩ）のモル濃度は、０．００１〜５．０ｍｏｌ／Ｌが好ましく、０．００５〜２．０ｍｏｌ／Ｌがより好ましい。これより低い濃度で反応を行っても目的とする金属錯体は得られるが、収率が低下するため好ましくない。また、これより高い濃度では溶解性が低下し、反応が円滑に進行しないことがある。
【００６６】
金属錯体の製造に用いる溶媒としては、有機溶媒、水またはそれらの混合溶媒を使用することができる。具体的には、メタノール、エタノール、プロパノール、ジエチルエーテル、ジメトキシエタン、テトラヒドロフラン、ヘキサン、シクロヘキサン、ヘプタン、ベンゼン、トルエン、塩化メチレン、クロロホルム、アセトン、酢酸エチル、アセトニトリル、Ｎ，Ｎ−ジメチルホルムアミド、ジメチルスルホキシド、水またはこれらの混合溶媒を使用することができる。混合溶媒としては水１〜８０質量％と有機溶媒との混合溶媒が好ましい。水との混合溶媒に用いる有機溶媒としてはテトラヒドロフラン、アセトン、アセトニトリル、Ｎ，Ｎ−ジメチルホルムアミド、Ｎ，Ｎ−ジエチルホルムアミド、ジメチルスルホキシドなどの非プロトン性極性溶媒が好ましい。これらの溶媒の中でも、水単独、およびＮ，Ｎ−ジメチルホルムアミドと水の混合溶媒が特に好ましい。溶媒に酸または塩基を追加して錯体形成に好適なｐＨに調節してもよい。
【００６７】
混合溶媒中の水の濃度は生成する金属錯体の粒子サイズの観点から１〜８０質量％が好ましく、３〜６０質量％がより好ましく、５〜５５質量％が最も好ましい。
【００６８】
反応温度は、−２０〜１５０℃が好ましく、５０〜１３０℃がより好ましい。反応時間は１〜２４時間が好ましく、２〜１０時間がより好ましい。なお、湿式摩砕機を用いる場合、反応温度は１０〜３０℃としてもよい。反応時間も１０分から２時間程度に短縮することも可能である。
【００６９】
反応が終了したことはガスクロマトグラフィーまたは高速液体クロマトグラフィーにより原料の残存量を定量することにより確認することができる。反応終了後、得られた混合液を吸引濾過に付して沈殿物を集め、有機溶媒による洗浄後、例えば６０〜１００℃で数時間真空乾燥することにより、本発明の金属錯体を得ることができる。結晶性の高い金属錯体は、純度が高くて吸着性能が優れている。結晶性を高めるには、酸または塩基を用いて適切なｐＨに調整すればよい。
【００７０】
＜金属錯体の構造＞
以上のようにして得られる本発明の金属錯体は、金属イオン１つあたり２つのジカルボン酸化合物（Ｉ）のカルボキシラートイオンと２つのジピリジル化合物（ＩＩ）が配位して形成される擬ダイヤモンド骨格が多重に相互貫入した三次元構造を有する。擬ダイヤモンド骨格の構造を図１に、擬ダイヤモンド骨格が三重に相互貫入した三次元構造の模式図を図２に示す。金属錯体は、擬ダイヤモンド骨格が三重に相互貫入した構造を有することが好ましい。
【００７１】
本発明の金属錯体は、金属イオン：ジカルボン酸化合物（Ｉ）：ジピリジル化合物（ＩＩ）＝１モル：１モル：１モルの比率で通常構成されるが、本発明の効果が得られる限り前記比率からの逸脱は許容される。
【００７２】
本明細書において、「擬ダイヤモンド骨格」とは、金属イオン１つあたり２つのジカルボン酸化合物（Ｉ）のカルボキシラートイオンと２つのジピリジル化合物（ＩＩ）が配位して形成されるダイヤモンド構造に似た三次元構造と定義する。
【００７３】
本明細書において、「擬ダイヤモンド骨格が多重に相互貫入した構造」とは、複数の擬ダイヤモンド骨格が互いの細孔を埋める形で貫入し合った三次元集積構造と定義する。金属錯体が「擬ダイヤモンド骨格が多重に相互貫入した構造を有する」ことは、例えば結晶Ｘ線構造解析、粉末Ｘ線構造解析などにより確認できる。
【００７４】
本発明の金属錯体の三次元構造は、合成後においても変化させることができる。金属錯体の三次元構造の変化に伴って、細孔の構造や大きさも変化する。この構造の変化は、吸着される物質の種類、吸着圧力、吸着温度などに依存すると推定される。すなわち、細孔表面と吸着される物質の相互作用の差に加え（相互作用の強さは物質のＬｅｎｎａｒｄ−Ｊｏｎｅｓポテンシャルの大きさに比例する）、吸着される物質により構造変化の程度が異なるため、本発明の金属錯体は高い選択性を示すものと考えられる。吸着された物質が脱着した後は、元の構造に戻るので、細孔の構造も元に戻ると考えられる。
【００７５】
本発明では、一般式（Ｉ）で表されるジカルボン酸化合物および一般式（ＩＩ）で表されるジピリジル化合物を用いて相互貫入した擬ダイヤモンド骨格同士の相互作用の強さを制御することで、吸着開始圧を制御することができる。より具体的には、ベースとなる金属錯体（一種類のジピリジル化合物が二座配位可能な有機配位子として用いられている場合）に対して、その錯体を構成する有機配位子（「ジピリジル化合物Ａ」とする。）よりも立体障害の大きな有機配位子（「ジピリジル化合物Ｂ」とする。）を固溶化させることで、擬ダイヤモンド骨格同士の相互作用を弱くし、対象物質の吸着開始圧を下げることができる。このように、サイズの異なるジピリジル化合物を二種以上用いて合成することで、ガス吸着開始圧を低下させ、目的とするガスのみを選択的に吸着させることができる。
【００７６】
前記の吸着メカニズムは推定ではあるが、例え前記メカニズムに従っていない場合でも、本発明で規定する要件を満足するのであれば、本発明の技術的範囲に包含される。
【００７７】
＜１，３−ブタジエンの分離方法＞
本発明の１，３−ブタジエンおよび１，３−ブタジエン以外の炭素数４の炭化水素を含む混合ガスの中から、１，３−ブタジエンを分離する方法では、分離対象である１，３−ブタジエンを含む混合ガスを本発明の分離材と接触させ、１，３−ブタジエンを前記分離材に選択的に吸着させ、その後、前記分離材に吸着された１，３−ブタジエンを前記分離材から脱着させて、脱離してくる１，３−ブタジエンを捕集する。１，３−ブタジエンの脱着により分離材は再生する。
【００７８】
混合ガスに含まれる１，３−ブタジエン以外の炭素数４の炭化水素は特に限定されないが、沸点が１，３−ブタジエンと近いため従来の分離材では分離が困難な、イソブテン、１−ブテン、ｔｒａｎｓ−およびｃｉｓ−２−ブテンなどのブテン、ｎ−ブタン、イソブタンなどのブタンなどの炭素数４の炭化水素を他のガスとして含む混合ガスから１，３−ブタジエンを分離する際に、本発明の分離材は特に有効である。
【００７９】
混合ガスと分離材の接触は目的の１，３−ブタジエンのみが有効に分離材に吸着される温度、圧力条件を選択することが望ましい。
【００８０】
分離方法は、１，３−ブタジエンが分離材に吸着される条件で、混合ガスと本発明の分離材とを接触させる吸着工程を含む。１，３−ブタジエンが分離材に吸着できる条件である吸着圧力および吸着温度は、装置の設計、製品ガスに要求される純度などに応じて適宜設定することができる。例えば、吸着工程において導入される混合ガス中の１，３−ブタジエン分圧は１０〜２００ｋＰａが好ましく、３０〜２００ｋＰａがより好ましい。また、吸着温度は−５〜１００℃が好ましく、０〜５０℃がより好ましい。
【００８１】
分離方法は、圧力スイング吸着法または温度スイング吸着法とすることができる。
【００８２】
分離方法が圧力スイング吸着法である場合は、１，３−ブタジエンを含む混合ガスを分離材と接触させ、目的の１，３−ブタジエンのみを分離材に選択的に吸着させた（吸着工程）後、圧力を、吸着圧力から吸着した１，３−ブタジエンを分離材から脱着させることができる圧力まで減圧する工程（再生工程）を含む。脱着圧力は、装置の設計、製造効率などに応じて適宜設定することができる。例えば、脱着圧力は０．０５〜３０ｋＰａが好ましく、０．０５〜１０ｋＰａがより好ましい。
【００８３】
目的ガスが１，３−ブタジエンである場合の圧力スイング吸着法について図３を参照して具体的に説明する。吸着塔ＡＣ１およびＡＣ２には本発明の分離材が充填されている。１，３−ブタジエン、ブテン、ブタンなどを含む混合ガス（Ｍ）は、混合ガス貯槽ＭＳからコンプレッサーで０．３ＭＰａ程度まで加圧されてバルブＶ１（「Ｖ１」と略す。以下同様。）を通り分離材が充填されている吸着塔ＡＣ１に供給される。図７からわかるように１，３−ブタジエン分圧が４０ｋＰａを越えると吸着塔ＡＣ１内では１，３−ブタジエンが選択的に分離材に吸着される（吸着工程）。一方ブタン、ブテン類は吸着されず、吸着塔ＡＣ１から排出される。結果的にブタン、ブテン類が濃縮されたガス（Ｂ）は、Ｖ７を通り、製品貯槽ＰＳ２に送られる。次に吸着塔ＡＣ１は、Ｖ１、Ｖ５、Ｖ６およびＶ７が閉の状態、Ｖ２が開の状態で真空ポンプＰ１により吸気される。図７からわかるように圧力が２０ｋＰａを下回ると吸着塔ＡＣ１の分離材に吸着された１，３−ブタジエンを主成分とするガス（ＢＤ）が脱着し、製品貯槽ＰＳ１に送られる（脱着工程）。同様にして吸着塔ＡＣ２についても吸着工程を完了させる。吸着塔ＡＣ１の脱着工程を所定時間実施した後、Ｖ１、Ｖ２、Ｖ３、Ｖ４、Ｖ７およびＶ８を閉、Ｖ５およびＶ６を開にして、吸着塔ＡＣ１と吸着塔ＡＣ２の圧力差を利用して吸着塔ＡＣ２内の残留混合ガスを吸着塔ＡＣ１へ回収する（均圧工程）。均圧工程を行うことで純度を落とすことなく、効率よく各製品ガスを得ることができる。次いで、吸着塔ＡＣ２は、Ｖ２、Ｖ３、Ｖ５、Ｖ６およびＶ８が閉の状態、Ｖ４が開の状態で真空ポンプＰ１により吸気され、このとき吸着された１，３−ブタジエンを主成分とするガス（ＢＤ）が脱着し、製品貯槽ＰＳ１に送られる。吸着塔ＡＣ１にはＶ２、Ｖ３、Ｖ５、Ｖ６およびＶ８が閉の状態、Ｖ１、Ｖ７が開の状態で１，３−ブタジエンを含む混合ガス（Ｍ）が供給され、再び吸着工程が実施される。吸着塔ＡＣ１と吸着塔ＡＣ２において、吸着および脱着の操作は、タイマーなどにより適宜設定されたサイクルで交互に繰り返し行われ、各製品ガスは連続的に製造される。
【００８４】
分離方法が温度スイング吸着法である場合は、１，３−ブタジエンを含む混合ガスを分離材と接触させ、目的の１，３−ブタジエンのみを分離材に選択的に吸着させた（吸着工程）後、温度を、吸着温度から吸着した１，３−ブタジエンを分離材から脱着させることができる温度まで昇温する工程（再生工程）を含む。脱着温度は、装置の設計、製造効率などに応じて適宜設定することができる。例えば、脱着温度は−５〜１５０℃が好ましく、２０〜１００℃がより好ましい。圧力はスイングさせる温度範囲に依存し、０．１ＭＰａ以上かつ原料ガスが液化する圧力以下が好ましい。
【００８５】
分離方法が圧力スイング吸着法または温度スイング吸着法である場合、混合ガスと分離材とを接触させる工程（吸着工程）と、１，３−ブタジエンを分離材から脱着させることができる圧力または温度まで変化させる工程（再生工程）を、適宜繰り返すことができる。
【００８６】
上記以外の分離方法として膜分離も挙げられる。分離膜は金属錯体を多孔質支持体の表層部に例えば結晶成長により付着させることで得ることができる。多孔質支持体の材質としては、例えばアルミナ、シリカ、ムライト、コージェライトなどのシリカまたはアルミナとその他の成分よりなる組成物、多孔質の焼結金属、多孔質ガラスなどを好適に用いることができる。また、ジルコニア、マグネシアなどの他の酸化物もしくは炭化珪素、窒化珪素などの炭化物もしくは窒化物などのセラミックス類、石膏、セメントなど、またはそれらの混合物を用いることができる。多孔質支持体の気孔率は、通常３０〜８０％程度であり、好ましくは３５〜７０％、もっとも好ましくは４０〜６０％である。気孔率が小さすぎる場合にはガスなどの流体の透過性が低下するので好ましくなく、大きすぎる場合には、支持体の強度が低下して好ましくない。また、多孔質支持体の細孔径は、通常１０〜１０，０００ｎｍ、好ましくは１００〜１０，０００ｎｍである。金属錯体を多孔質支持体の表層部に結晶成長させて得られる分離膜は、金属錯体の原料を含む溶液中に多孔質支持体を含浸させ、必要に応じて加熱することによって得られる。
【００８７】
また、分離膜は本発明の金属錯体を高分子材料と混練して高分子材料中に分散し、フィルム状に成形することによっても得ることができる。高分子材料としてはポリ酢酸ビニルポリイミド、ポリジメチルシロキサンなどのガス分離膜用高分子材料が挙げられる。
【００８８】
膜分離では目的の１，３−ブタジエンを含む混合ガスを分離膜に接触させた場合、混合ガス中の各ガスの透過率Ｐは各ガスの膜への溶解度Ｓと膜中での拡散係数Ｄの積で表される。透過率Ｐが高いガスほど選択的に膜を透過するため、このようなガスを混合ガスから分離回収することができる。よって、１，３−ブタジエンの選択性が高い、本発明の金属錯体を膜化することにより、１，３−ブタジエンを選択的に透過させる膜を得ることができる。例えば、気体不透過性の外管と分離膜からなる内管とを備えた二重管の内管へ混合ガスを通気すると、１，３−ブタジエンが選択的に内管を透過し、外管と内管の間に濃縮されるのでこのガスを捕集することで目的の１，３−ブタジエンを分離することが可能となる。
【００８９】
分離する混合ガス中の１，３−ブタジエンの割合は様々な値を取ることができるが、この割合は混合ガスの供給源に大きく依存する。１，３−ブタジエンの他に、混合ガスは少なくともイソブテン、１−ブテン、ｔｒａｎｓ−およびｃｉｓ−２−ブテンなどのブテン、ｎ−ブタン、イソブタンなどのブタンなどの炭化水素を含み、さらに他の炭化水素を含んでもよい。混合ガスは好ましくは、混合ガス中にある１，３−ブタジエンと他の炭化水素（複数種であってもよい）の体積割合の合計に対して、１，３−ブタジエンを１０〜９９体積％含む。より好ましくは、１，３−ブタジエンの割合が２０〜６０体積％である。
【００９０】
本発明の分離材はナフサ分解によって得られる炭素数４の留分（Ｃ４留分）の分離に適用可能である。例えば、１，３−ブタジエンを４０体積％程度含む混合ガスを１５０ｋＰａ以上に加圧した後、本発明の分離材を充填した吸着塔に１〜１０分間流通させる。その後、均圧の工程を経た後、真空ポンプで２０ｋＰａ以下に減圧し、分離材に吸着された１，３−ブタジエンを回収することができる。
【実施例】
【００９１】
以下、本発明を実施例によって具体的に説明するが、本発明はこれらに限定されるものではない。以下の実施例および比較例における分析および評価は次のようにして行った。【００９２】
（１）吸脱着等温線の測定
高圧ガス吸着装置を用いて容量法で測定を行った。このとき、測定に先立って試料を１５０℃、５０Ｐａで６時間乾燥し、吸着水などを除去した。分析条件の詳細を以下に示す。
＜分析条件＞
装置：日本ベル株式会社製ＢＥＬＳＯＲＰ（登録商標）−１８ＨＴ、または日本ベル株式会社製ＢＥＬＳＯＲＰ（登録商標）−ＨＰ
平衡待ち時間：５００秒【００９３】
（２）粉末Ｘ線回折パターンの測定
株式会社リガク製のＸ線回折装置：マルチフレックスを用いて、回折角（２θ）＝３〜５０°の範囲を走査速度３°／分で走査し、対称反射法で測定した。単結晶構造からのＸＲＰＤ回折パターンへの変換には、Ｔｈｅ  Ｃａｍｂｒｉｄｇｅ  Ｃｒｙｓｔａｌｌｏｇｒａｐｈｉｃ  Ｄａｔａ  Ｃｅｎｔｒｅ製Ｍｅｒｃｕｒｙ（ｖｅｒ２．３）を用いた。【００９４】
＜実施例１＞
［Ｚｎ（ＮＯ２ｉｐ）（ｂｐｅ）０．９５（ｂｐａ）０．０５］の合成：
ジルコニア製容器（４５ｍＬ）に、酸化亜鉛（０．４１ｇ，５．０ｍｍｏｌ，１ｅｑ．）、５−ニトロイソフタル酸（１．０７ｇ，５．０ｍｍｏｌ，１．０ｅｑ．）、１，２−ジ（４−ピリジル）エタン（０．０５ｇ，０．０３ｍｍｏｌ，０．０５ｅｑ．）、１，２−ジ（４−ピリジル）エチレン（０．８７ｇ，０．４８ｍｍｏｌ，０．９５ｅｑ．）、蒸留水（５ｍＬ）、およびジルコニアボール（３ｍｍφ、２５ｇ）を加え、常温（２５℃）、４００ｒｐｍで１時間、反応させながら湿式摩砕（フリッチュ社クラシックラインＰ−７を使用）した。その後、内容物を桐山漏斗（登録商標）を用いて濾過し、析出した金属錯体をイオン交換水、エタノールの順で洗浄後、乾燥した。金属錯体は白色固体として２．０４ｇ（収率：８２％）得られた。得られた金属錯体は粉末Ｘ線回折パターン測定により、図１および図２に示した擬ダイヤモンド骨格が三重に相互貫入した構造を有する金属錯体であることを確認した。これを「金属錯体１」とする。【００９５】
＜実施例１〜１０、比較例１＞
反応原料として表１に示した物質と量に変更した以外は実施例１と同様にして金属錯体２〜１０および比較金属錯体１を製造した。なお、比較金属錯体１はジピリジル化合物（ＩＩ）を一種類のみ用いている。【００９６】
＜比較例２＞
［Ｚｎ（ＮＯ２ｉｐ）（ｂｐｅ）］の合成：【００９７】
５００ｍＬナスフラスコに硝酸亜鉛六水和物１４．４ｇ（４８．４ｍｍｏｌ）、５−ニトロイソフタル酸１０．５ｇ（４９．７ｍｍｏｌ）、１，２−ジ（４−ピリジル）エチレン９．１１ｇ（５０．０ｍｍｏｌ）、ＤＭＦ１８０ｍＬ、および蒸留水２０ｍＬを加えた。得られた溶液を１２０℃で６時間加熱攪拌した。室温まで冷却した後、析出した固体を吸引濾過し、ＤＭＦ、イオン交換水、エタノールの順で洗浄し、８０℃で真空乾燥した。比較金属錯体２を２３．３ｇ（収率：９７％）を得た。【００９８】
＜比較例３＞
［Ｚｎ（ＮＯ２ｉｐ）（ｂｐａ）］の合成：
１００ｍＬ水熱容器に５−ニトロイソフタル酸０．２１ｇ（１．０ｍｍｏｌ）、およびＫＯＨ水溶液（０．１Ｍ）１０ｍＬを入れ溶解させた。さらに、酢酸亜鉛二水和物０．２２ｇ（１．０ｍｍｏｌ）、１，２−ジ（４−ピリジル）エタン０．１９ｇ（１．０ｍｍｏｌ）、および蒸留水３０ｍＬを加えた。１６０℃で７２時間加熱した後、５℃／ｈの冷却速度で室温まで冷却した。得られた白色固体を桐山漏斗（登録商標）を用いて濾過し、イオン交換水、エタノールの順で洗浄した。比較金属錯体３として、０．４０ｇ（収率：８８％）を得た。【００９９】
＜比較例４＞
典型的な吸着材であるゼオライトとしてゼオライト１３Ｘ（ユニオン昭和株式会社製）を用いた。【０１００】
＜比較例５＞
典型的な吸着材であるゼオライトとしてゼオライトＮａＹ（和光純薬工業株式会社製）を用いた。【０１０１】
＜吸着等温線＞
実施例１〜１０、比較例１〜３の金属錯体について２５℃における１，３−ブタジエンの吸着等温線を測定した。結果を図４〜６に示す。ジピリジル化合物を二種含む実施例１〜１０の金属錯体は比較例１〜３の錯体よりも低圧から１，３−ブタジエンを吸着し始める。よって、本発明の錯体が１，３−ブタジエンの吸着材として優れているのは明らかである。【０１０２】
＜吸脱着等温線＞
実施例２の金属錯体２および比較例４のゼオライトについて２５℃における１，３−ブタジエン、ｔｒａｎｓ−２−ブテンおよび１−ブテンの吸脱着等温線を測定した。結果をそれぞれ図７および図８に示す。【０１０３】
図７によると本発明の金属錯体２は３０〜１００ｋＰａの圧力範囲において１，３−ブタジエンを選択的に吸着することがわかる。したがって、１，３−ブタジエン、ｔｒａｎｓ−２−ブテンおよび１−ブテンからなる混合ガスを金属錯体２と接触させ、１，３−ブタジエンの分圧が４０ｋＰａ以上の混合ガスを供給すると１，３−ブタジエンのみが吸着され、濃縮される。次に混合ガスの供給を止め、圧力を２０ｋＰａ以下に下げると１，３−ブタジエンが脱着するので１，３−ブタジエンが濃縮されたガスを得ることができる。一方、図８では０〜１１０ｋＰａの圧力範囲において１，３−ブタジエンの選択的吸着性が劣っている。即ち、１，３−ブタジエン以外にｔｒａｎｓ−２−ブテンおよび１−ブテンも吸着されてしまい、１，３−ブタジエンのみを十分に濃縮することができない。【０１０４】
実施例５の金属錯体５および比較例５のゼオライトについて２５℃における１，３−ブタジエン、イソブテンおよびイソブタンの吸脱着等温線を測定した。結果をそれぞれ図９および図１０に示す。【０１０５】
図９によると本発明の金属錯体５は１０〜１００ｋＰａの圧力範囲において１，３−ブタジエンを選択的に吸着することがわかる。したがって、１，３−ブタジエン、イソブテンおよびイソブタンからなる混合ガスを金属錯体５と接触させ、１，３−ブタジエンの分圧が１０ｋＰａ以上の混合ガスを供給すると１，３−ブタジエンのみが吸着され、濃縮される。次に混合ガスの供給を止め、圧力を５ｋＰａ以下に下げると１，３−ブタジエンが脱着するので１，３−ブタジエンが濃縮されたガスを得ることができる。一方、図１０では０〜１１０ｋＰａの圧力範囲において１，３−ブタジエンの選択的吸着性が劣っている。即ち、１，３−ブタジエン以外にイソブテン、イソブタンも吸着されてしまい、１，３−ブタジエンのみを十分に濃縮することができない。【０１０６】
＜混合ガス分離実験＞
実施例５の金属錯体５（１０．３ｇ）を体積１６ｍＬ（内径１ｃｍ、長さ２０ｃｍ）のステンレスチューブに充填し、１，３−ブタジエン：１−ブテン：ｎ−ブタン＝１：１：１（体積比）の混合ガスを２５℃、０．１５ＭＰａ、空間速度（ＳＶ）毎分３．８で５分間流通させた。その後、ガスを止め、ダイヤフラムポンプを用いて５分間かけて真空引きし、錯体に吸着されたガス（＝脱着ガス）を回収した。この吸脱着操作を繰返し行い、定常状態に達した後、脱着ガスを分析したところ、１，３−ブタジエン濃度は６４体積％であった。これから試算される分離材単位キログラムあたりの１，３−ブタジエン生産性は毎時４６Ｌであった。一方、比較例４のゼオライト（６．８ｇ）を前記ステンレスチューブに充填し、１，３−ブタジエン：１−ブテン：ｎ−ブタン＝１：１：１（体積比）の混合ガスを２５℃、０．１５ＭＰａ、空間速度（ＳＶ）毎分１．９で４分間流通させた後、ガスを止め、ダイヤフラムポンプを用いて３０分間かけて真空引きし、錯体に吸着されたガス（＝脱着ガス）を回収した。この吸脱着操作を繰返し行い、定常状態に達した後、脱着ガスを分析したところ、１，３−ブタジエン濃度は４１体積％であり、試算される分離材単位キログラムあたりの１，３−ブタジエン生産性は毎時４．６Ｌであった。このことから、本発明の錯体が１，３−ブタジエン分離材として優れていることは明らかである。【０１０７】
＜温度依存性＞
実施例４の金属錯体４および比較例４のゼオライトについて０℃および４０℃における１，３−ブタジエンの吸脱着等温線を測定した。結果をそれぞれ図１１および図１２に示す。【０１０８】
図１１によると本発明の金属錯体４は０℃から４０℃に系の温度を上昇させた場合、吸着量が大きく低下する。したがって、１，３−ブタジエンを含む混合ガスを金属錯体４と０℃で接触させて１，３−ブタジエンを選択的に吸着させ、次に混合ガスの供給を止め、系の温度を４０℃に上昇させると、１，３−ブタジエンが脱着するので１，３−ブタジエンが濃縮されたガスを得ることができる。一方、図１２のゼオライトでは０℃と４０℃で吸着量に大きな差は見られない。即ち、系の温度を上昇させたとしても、吸着させた１，３−ブタジエンを回収することができず、１，３−ブタジエンを選択的に吸着させることができたとしても、回収することができない。このことから、本発明の錯体が１，３−ブタジエン分離材として優れていることは明らかである。【０１０９】
【表１】
2015012067.tif 000007
【符号の説明】
【０１１０】
ＭＳ    混合ガス貯槽
ＰＳ１、ＰＳ２    製品貯槽
ＡＣ１、ＡＣ２    吸着塔
Ｐ１    真空ポンプ
Ｖ１〜Ｖ８    バルブ
Ｍ    混合ガス
Ｂ    ブタン、ブテン類が濃縮されたガス
ＢＤ    １，３−ブタジエンを主成分とするガス
【図３】
2015012067.tif 000012
【図４】
2015012067.tif 000013
【図５】
2015012067.tif 000014
【図６】
2015012067.tif 000015
【図７】
2015012067.tif 000016
【図８】
2015012067.tif 000017
【図９】
2015012067.tif 000018
【図１０】
2015012067.tif 000019
【図１１】
2015012067.tif 000020
【図１２】
2015012067.tif 000021
【図１】
2015012067.tif 000022
【図２】
2015012067.tif 000023
【国際調査報告】
2015012067.tif 000024
2015012067.tif 000025
2015012067.tif 000026
2015012067.tif 000027
2015012067.tif 000028
2015012067.tif 000029